(57)【要約】【課題】非常に高い含有率で抗菌性金属を含有でき、化学的耐久性を高めることで効果の持続性を向上させた抗菌性ガラスを提供すること。【解決手段】ＳｉＯ2を３５〜６２モル％と、Ａｌ2Ｏ3を６〜２０モル％と、Ｂ2Ｏ3を５〜３０モル％と、Ｎａ2Ｏを７〜２０モル％と、Ｋ2Ｏを０〜１５モル％と、ＭｇＯを０〜１５モル％を含有するガラス材に、イオン交換処理により、抗菌性金属を導入した抗菌性ガラスであって、母材溶出量が１０ｐｐｍ以下、および、耐水性試験区分３後の抗菌活性値が２以上である。【選択図】図１
2014005194.tif 000002
【特許請求の範囲】
【請求項１】
ＳｉＯ2を３５〜６２モル％と、
Ａｌ2Ｏ3を６〜２０モル％と、
Ｂ2Ｏ3を７〜２０モル％と、
Ｎａ2Ｏを７〜２０モル％と、
Ｋ2Ｏを０〜１５モル％と、
ＭｇＯを０〜１５モル％を含有するガラス材に、
イオン交換処理により、抗菌性金属を導入した抗菌性ガラスであって、
母材溶出量が１０ｐｐｍ以下、
および、
耐水性試験区分３（ＳＩＡＡ規格）後の抗菌活性値が２以上であることを特徴とする抗菌性ガラス。
【請求項２】
母材溶出量は、ふるいにより粒径が３２μｍ以下となるよう調製した抗菌性ガラスを試料濃度５ ｍｇ/ｍＬにて室温、超純水中で２４時間溶出を行った後の溶液のガラスの骨格成分(Ｓｉ、Ａｌ、Ｂ)濃度をPerkin Elmer Optima2000DV ＩＣＰ−ＯＥＳ（Inductively Coupled Plasma- Optical Emission Spectrometry）にて測定した値であることを特徴とする請求項１記載の抗菌性ガラス。
【請求項３】
４００℃のＡｇＮＯ3溶融液中に３０分間浸漬して形成されるイオン交換層の深さが１５μｍ以上であることを特徴とする請求項１または２記載の抗菌性ガラス。
【請求項４】
耐水性試験区分３（ＳＩＡＡ規格）後の抗菌性金属イオンの溶出量が、ふるいにより粒径が３２μｍ以下となるよう調製した抗菌性ガラスを試料濃度３．２ｍｇ/ｍＬにて室温、超純水中で２４時間溶出を行った後の溶液の各成分濃度をICP-OESにて測定した値で２ｐｐｍ以上であることを特徴とする請求項１または２記載の抗菌性ガラス。
【請求項５】
抗菌性金属の溶出量が、ふるいにより粒径が３２μｍ以下となるよう調製した抗菌性ガラスを試料濃度５ ｍｇ/ｍＬにて室温、ｐＨ４，７，１０の条件下で２４時間溶出を行った後の溶液の各成分濃度をICP-OESにて測定した値で
ｐＨ４において４ｐｐｍ以上、
ｐＨ７において２ｐｐｍ以上、
ｐＨ１０において１ｐｐｍ以上、
であることを特徴とする請求項１または２記載の抗菌性ガラス。
【請求項６】
抗菌性金属がＡｇ、Ｃｕ、Ｚｎの何れかであることを特徴とする請求項１または２記載の抗菌性ガラス。
【請求項７】
請求項１または２記載の抗菌性ガラスの製造方法であって、
ＳｉＯ2を３５〜６２モル％と、
Ａｌ2Ｏ3を６〜２０モル％と、
Ｂ2Ｏ3を７〜２０モル％と、
Ｎａ2Ｏを７〜２０モル％と、
Ｋ2Ｏを０〜１５モル％と、
ＭｇＯを０〜１５モル％を含有する該ガラス材を、
２５０〜５５０℃でイオン交換処理して、抗菌性イオンを導入することを特徴とする抗菌性ガラスの製造方法。
【発明の詳細な説明】
【技術分野】
【０００１】
本発明は、抗菌性ガラスおよび抗菌性ガラスの製造方法に関するものである。
【背景技術】
【０００２】
本発明における「抗菌性ガラス」とは、ガラスに抗菌性金属を担持させたものであり、抗菌機能を奏するガラスを意味する。また前記の「抗菌性金属」とは、Ａｇ、Ｃｕ、Ｚｎ等を意味し、「抗菌機能」とは、微生物（細菌の他、藻類・菌類等の真核生物およびカビ等を含む）の発生および増殖の抑制や死滅等、広い範囲における微生物の制御による防菌・防カビ・防藻等の機能を意味するものである。
【０００３】
従来の抗菌性ガラスは、一般に、溶解性ガラスの原料に抗菌性金属を均一に混合して、ガラス溶融炉で融解させた後、急冷して作成されることが通常であった（例えば、特許文献１）。
【０００４】
しかし、溶解性ガラスに抗菌性金属を担持させた抗菌性ガラスは、ガラス成分を溶出させながら抗菌性金属を徐々に溶出させることによって抗菌性金属の有する機能を奏するものであるところから、ガラスとしては耐水性に劣るため、抗菌性金属を長期間安定して担持することができず効果の持続性が低いという問題や、抗菌性金属以外のガラス成分（例えば、ホウ酸やリン酸）も溶出してしまい、とくにこれらの成分が嫌われる場合には適用できないという問題があった。その他、溶解性ガラスではガラス自体に吸湿性があるという問題や、成形性が悪いという問題もあった。
【０００５】
これに対し、イオン交換によって非溶解性ガラスの表面に、抗菌層を付与する技術も開示されている（特許文献２)。このように、非溶解性ガラスに抗菌性金属を担持させることにより、前記の問題のうち、ガラス成分の溶出や、成形性の問題は解消可能となる。
【０００６】
しかし、特許文献２記載の抗菌性ガラスでは、母材としてソーダライムガラスを用いており、ソーダライムガラスでは、イオン交換時に抗菌イオンが速やかに進入できないという欠点が知られている。また、ソーダライムガラスは、化学的耐久性に乏しく、長時間抗菌性を維持することができず効果の持続性に劣るという欠点が知られている。
【先行技術文献】
【特許文献】
【０００７】
【特許文献１】特許第４２１２６４２号公報
【特許文献２】特開２００７−５０７４０８号公報
【発明の概要】
【発明が解決しようとする課題】
【０００８】
本発明の目的は前記の問題および欠点を解決し、従来に比べて化学的耐久性を高めることで効果の持続性を向上させた抗菌性ガラスを提供することである。
【課題を解決するための手段】
【０００９】
上記課題を解決するためになされた本発明の抗菌性ガラスは、ＳｉＯ2を３５〜６２モル％と、Ａｌ2Ｏ3を６〜２０モル％と、Ｂ2Ｏ3を７〜２０モル％と、Ｎａ2Ｏを７〜２０モル％と、Ｋ2Ｏを０〜１５モル％と、ＭｇＯを０〜１５モル％を含有するガラス材に、イオン交換処理により、抗菌性金属を導入した抗菌性ガラスであって、母材溶出量が１０ｐｐｍ以下、および、ＳＩＡＡ規格による耐水性試験区分３（以下、「耐水性試験区分３」という）後の抗菌活性値が２以上であることを特徴とするものである。
【００１０】
請求項２記載の発明は、請求項１記載の抗菌性ガラスにおいて、母材溶出量は、ふるいにより粒径が３２μｍ以下となるよう調製した抗菌性ガラスを試料濃度５ ｍｇ/ｍＬにて室温、超純水中で２４時間溶出を行った後の溶液のガラスの骨格成分(Ｓｉ、Ａｌ、Ｂ)濃度をPerkin Elmer Optima2000DV ICP-OES（ICP-OES とはInductively Coupled Plasma- Optical Emission Spectrometryの略。以下、Perkin Elmer Optima2000DV ICP-OESを「ICP-OES」という）にて測定した値であることを特徴とするものである。
【００１１】
請求項３記載の発明は、請求項１または２記載の抗菌性ガラスにおいて、４００℃のＡｇＮＯ3溶融液中に３０分間浸漬して形成されるイオン交換層の深さが１５μｍ以上であることを特徴とするものである。
【００１２】
請求項４記載の発明は、請求項１または２記載の抗菌性ガラスにおいて、耐水性試験区分３後の抗菌性金属イオンの溶出量が、ふるいにより粒径が３２μｍ以下となるよう調製した抗菌性ガラスを試料濃度３．２ｍｇ/ｍＬにて室温、超純水中で２４時間溶出を行った後の溶液の各成分濃度をICP-OESにて測定した値で２ｐｐｍ以上であることを特徴とするものである。
【００１３】
請求項５記載の発明は、請求項１または２記載の抗菌性ガラスにおいて、抗菌性金属の溶出量が、ふるいにより粒径が３２μｍ以下となるよう調製した抗菌性ガラスを試料濃度５ ｍｇ/ｍＬにて室温、ｐＨ４，７，１０の条件下で２４時間溶出を行った後の溶液の各成分濃度をICP-OESにて測定した値で、ｐＨ４において４ｐｐｍ以上、ｐＨ７において２ｐｐｍ以上、ｐＨ１０において１ｐｐｍ以上、であることを特徴とするものである。
【００１４】
請求項６記載の発明は、請求項１または２記載の抗菌性ガラスにおいて、抗菌性金属がＡｇ、Ｃｕ、Ｚｎの何れかであることを特徴とするものである。
【００１５】
請求項７記載の発明は、請求項１または２記載の抗菌性ガラスの製造方法であって、ＳｉＯ2を３５〜６２モル％と、Ａｌ2Ｏ3を６〜２０モル％と、Ｂ2Ｏ3を７〜２０モル％と、Ｎａ2Ｏを７〜２０モル％と、Ｋ2Ｏを０〜１５モル％と、ＭｇＯを０〜１５モル％を含有する該ガラス材を、２５０〜５５０℃でイオン交換処理して、抗菌性イオンを導入することを特徴とするものである。
【発明の効果】
【００１６】
本発明に係る抗菌性ガラスは、ＳｉＯ2を３５〜６２モル％と、Ａｌ2Ｏ3を６〜２０モル％と、Ｂ2Ｏ3を７〜２０モル％と、Ｎａ2Ｏを７〜２０モル％と、Ｋ2Ｏを０〜１５モル％と、ＭｇＯを０〜１５モル％を含有する非溶解性のガラス材に、イオン交換処理によって、抗菌性金属を導入することによって、母材溶出量が１０ｐｐｍ以下、および、耐水性試験区分３後の抗菌活性値を２以上とした構成からなるものである。以下、本発明において、母材溶出量とは、ふるいにより粒径が３２μｍ以下となるよう調製した抗菌性ガラスを試料濃度５ ｍｇ/ｍＬにて室温、超純水中で２４時間溶出を行った後の溶液のガラスの骨格成分(Ｓｉ、Ａｌ、Ｂ)濃度をICP-OESにて測定した値を意味する。
【００１７】
本発明では、イオン交換処理の対象とする被処理ガラスの構成として、ＳｉＯ2を３５〜６２モル％と、Ａｌ2Ｏ3を６〜２０モル％と、Ｂ2Ｏ3を７〜２０モル％と、Ｎａ2Ｏを７〜２０モル％と、Ｋ2Ｏを０〜１５モル％と、ＭｇＯを０〜１５モル％を含有させる構成を採用している。特許文献２記載の抗菌性ガラス等、従来のガラス材には、化学的耐久性向上の観点からＣａＯを含有させることが通常であるのに対し、本発明では、イオン交換の促進を優先する観点から、ガラス材にＣａＯを含有させない構成を採用している。
【００１８】
更に、本発明では、従来のガラス材に比べて、ＳｉＯ２の含有量を減らし、Ａｌ2Ｏ3およびＢ2Ｏ3の含有量を高めている。Ａｌは３価であるため、Ｓｉと同じく４配位となる場合、中心のＡｌは負の電荷を持っている。ここで、ＳｉＯ−とＡｌ−とを比較すると、Ａｌ−の方がカチオンとの相互作用が弱くなる。したがって、本発明のように、従来のガラス材に比べて、ＳｉＯ２の含有量を減らし、Ａｌ2Ｏ3の含有量を高めることにより、イオン交換時に、短時間で速やかに、イオンをガラス材の深くまで導入することができる。
【００１９】
すなわち、本発明では、ＣａＯを含有せず、Ａｌ2Ｏ3を多く含むガラス材に対し、イオン交換処理によって、抗菌性金属を導入する構成により、耐水性試験区分３後の抗菌活性値が２以上となるレベルまで、抗菌性金属を、速やかにガラス材の深くまで導入させることを可能としている。
【００２０】
なお、Ａｌ2Ｏ3はガラス材の融点を上げる特性を有し、融点の上昇はガラス材の生産効率上好ましくないところ、本発明では、アルカリ量の比率を、Ｎａ2Ｏ７〜２０モル％、Ｋ2Ｏ０〜１５モル％と、ＭｇＯ０〜１５モル％とした上で、Ｂ2Ｏ3を７〜２０モル％含有させることにより、Ａｌ2Ｏ3含有率向上に伴う融点の過剰な上昇を抑制している。また、Ｂ2Ｏ3はガラス材からのイオンの流出を抑制するため、化学的耐久性の向上も図ることができる。そして、本発明では、前記ガラス材の組成として前記構成を採用することにより、母材溶出量を１０ｐｐｍ以下に抑制可能としている。
【００２１】
以上、上記２つの効果を奏する本発明の抗菌性ガラスによれば、従来に比べて非常に高い含有率で抗菌性金属を含有し、極めて高い効果の持続性を実現することができる。
【図面の簡単な説明】
【００２２】
【図１】実施例の良否評価における各試験項目の基準値を示す図である。
【図２】実施例の良否評価（Ａ〜Ｄ）に用いたフローチャートである。
【図３】イオン交換処理による抗菌性金属導入前に、ＧＤ−ＯＥＳを用いて母材表面の成分濃度測定を行った結果を示すグラフである。
【図４】イオン交換処理による抗菌性金属導入後に、ＧＤ−ＯＥＳを用いて母材表面の成分濃度測定を行った結果を示すグラフである。
【発明を実施するための形態】
【００２３】
以下に本発明の好ましい実施形態を示す。本発明に係る抗菌性ガラスは、ＳｉＯ2を３５〜６２モル％、Ａｌ2Ｏ3を６〜２０モル％、Ｂ2Ｏ3を７〜２０モル％、Ｎａ2Ｏを７〜２０モル％、Ｋ2Ｏを０〜１５モル％、ＭｇＯを０〜１５モル％含有する非溶解性のガラス材に、イオン交換処理によって、抗菌性金属を導入することによって、母材溶出量が１０ｐｐｍ以下、および、耐水性試験区分３後の抗菌活性値が２以上とした構成からなるものである。
【００２４】
（ガラス組成）
イオン交換処理の対象とするガラス材は、ＳｉＯ2を３５〜６２モル％、好ましくは４０〜６０モル％、さらに好ましくは４５〜５８モル％と、Ａｌ2Ｏ3を６〜２０モル％、好ましくは１０〜１８モル％、さらに好ましくは１３〜１５モル％と、Ｂ2Ｏ3を７〜２０モル％、好ましくは８〜１８モル％、さらに好ましくは９〜１５モル％と、Ｎａ2Ｏを７〜２０モル％、好ましくは９〜１７モル％、さらに好ましくは１０〜１５モル％と、Ｋ2Ｏを０〜１５モル％、好ましくは０〜１０モル％、さらに好ましくは０〜６モル％と、ＭｇＯを０〜１５モル％、好ましくは０〜１０モル％、さらに好ましくは０〜７モル％を含有する非溶解性のガラス材である。
【００２５】
特に、非溶解性という特性によって、抗菌性金属を導入して抗菌性ガラスとした後、母材溶出量を１０ｐｐｍ以下に抑制可能としている。母材溶出量の抑制により、具体的には、耐水性試験後にも安定して抗菌イオンを放出して抗菌効果を維持できるという効果や、ガラス自体を溶解することなく抗菌イオンのみを選択的に放出するため、ホウ酸やリン酸等の混入を回避することができるという効果、更には、抗菌性ガラスの表面に光触媒機能や疎水機能を有するコート層を形成することができるという効果を奏することができる。
【００２６】
ガラス材の各構成成分が発揮する作用は、必ずしも配合割合に応じた線形的な変化とならない。非結晶のガラス質内の原子同士の結合、結合角の変化等の種々の要因が作用していると考えられる。本発明のガラス材を構成する各成分の配合割合について、後記の実施例の結果及び発明者のこれまでの試行より把握し得る知見より、次のとおりとなる。
【００２７】
“ＳｉＯ2”は、ガラスの構造骨格を形成する主成分である。主成分であることから、ＳｉＯ2の配合割合は３５モル％以上の含有が必須である。この配合量を下回る場合、ガラス化が困難になるほか、化学的耐久性、耐水性が低下しやすくなる。ＳｉＯ2の配合割合が６５モル％よりも高くなる場合、融点が上昇することによる溶融性の悪化、粘度上昇の原因となるため好ましくない。そこで、ＳｉＯ2の配合割合は、他の主成分並びに補助成分の組成及び配合を勘案して３５〜６２モル％、好ましくは４０〜６０モル％、さらに好ましくは４５〜５８モル％に規定される。
【００２８】
“Ａｌ2Ｏ3”は、ガラス材中において、ＳｉＯ2の位置と置換することによりガラス材内のネットワークの間隔を広げる。一般にガラス材内のネットワークは網目構造に形成されていると言われており、網目構造の間隔となるＳｉ−Ｏの結合距離は１６２ｐｍであることに対し、Ａｌ−Ｏの結合距離は１７２ｐｍである。Ａｌ2Ｏ3により、後のイオン交換が容易になるため、イオン交換層を短時間でより深く形成する効果がある。さらに、アルカリ金属、２価金属酸化物、Ｂ2Ｏ3とＡｌ2Ｏ3の存在比率を好適に制御することにより、ガラス材内の非架橋酸素（ＮＢＯ：Ｎｏｎ−Ｂｒｉｄｇｉｎｇ ｏｘｙｇｅｎ）の数を最小にすることができる。この点からもイオン交換は容易になる。さらに、Ａｌ2Ｏ3はガラスの分相を抑制しガラス材の均質性を高める。
【００２９】
Ａｌは３価であるため、Ｓｉと同じく４配位となる場合、中心のＡｌは負の電荷を持つ。ＳｉＯ2骨格のガラス材において、Ｎａ等のカチオンは、ほぼ全て非架橋酸素と対になって存在する。しかし、Ａｌ2Ｏ3を含むガラス材では、Ｎａ等のカチオンはＡｌと対となるカチオンとして存在する。Ａｌと結合するＮａは、非架橋酸素と結合して存在するＮａ等と比較して、移動の制約が少ない。ゆえに、イオン交換の速度が高まると推測されている。
【００３０】
Ａｌ2Ｏ3の配合割合が６モル％を下回る場合、相対的にアルミニウムイオンの量は低下して非架橋酸素が増加する。このためイオン交換されにくくなり、イオン交換に時間を要する。Ａｌ2Ｏ3の配合割合が２０モル％を上回る場合、ガラス材の溶融性が低下して粘性が高まってしまう。さらに、溶融点も上昇してしまうため、ガラス材の生産効率上好ましくない。そこで、Ａｌ2Ｏ3の配合割合は６〜２０モル％、好ましくは１０〜１８モル％、さらに好ましくは１３〜１５モル％に規定される。
【００３１】
“Ｂ2Ｏ3”は、ガラス材の溶融性を向上させ、ガラス材の結晶化を抑制する。Ｂ2Ｏ3はガラス材の密度、熱膨張率を低下させ、電気抵抗を上昇させる。Ｂ2Ｏ3はガラス材からのイオンの流出を抑制するため、化学的耐久性を向上することができる。このことを考慮して、Ｂ2Ｏ3の配合割合は少なくとも７モル％以上が必要である。しかし、Ｂ2Ｏ3の配合割合が２０モル％を超過する場合、Ｂ2Ｏ3は溶融過程において揮発しやすく、実用上、揮発量の制御も容易ではない。そこで、Ｂ2Ｏ3の揮発量を勘案してＢ2Ｏ3の配合割合は７〜２０モル％、好ましくは８〜１８モル％、さらに好ましくは９〜１５モル％に規定される。
【００３２】
“Ｎａ2Ｏ”は、前記のガラス材内のネットワークにおけるＳｉとＯとの結合を切断して非架橋酸素を形成する。その結果、ガラス材の粘性を低下させる。Ｎａ2Ｏの配合割合が７モル％を下回る場合、イオン交換層の形成が不十分であり、目的とする抗菌性能を得ることができない。Ｎａ2Ｏの配合割合が２０モル％を超過する場合、熱膨張率の増加に加え、イオン交換処理した後のガラス材の表面の化学的耐久性が悪化する。具体的には、ガラス材と空気中の水分が反応して、ブルームと称される白化現象や、やけと称されるアルカリ成分の溶出が引き起こされる。やけが生じることにより、ガラス材表面の屈折率が変化してガラス材の商品価値を大きく下げてしまう。そこで、Ｎａ2Ｏの配合割合は７〜２０モル％、好ましくは９〜１７モル％、さらに好ましくは１０〜１５モル％に規定される。
【００３３】
“Ｋ2Ｏ”は、イオンの交換を促進する。そして、イオン交換層は、Ｋ2Ｏの存在により短時間でより深く形成される。しかし、Ｋ2Ｏの配合割合が１５モル％を上回る場合、熱膨張率の増加、電気抵抗の低下を引き起こす。また、ガラス材を溶解する溶解炉のアルミナ質が浸食されやすくなる。溶解炉への浸食性とイオン交換層形成の利点が勘案され、Ｋ2Ｏの配合割合は１５モル％以下、好ましくは１０モル％以下、さらに好ましくは６モル％以下に規定される。なお、Ｋ2Ｏを配合しない場合であっても、一定の溶出性能を備える。このことから、下限値に０モル％が含まれる。
【００３４】
本発明は、Ｌｉ（Ｌｉ2Ｏとして）を含有しない組成であり、アルカリ成分であるＮａ2Ｏ及びＫ2Ｏの役割は、主に２つある。アルカリ成分はガラス材原料を溶融する際、溶融を補助する融剤となる。アルカリ成分は溶融状態のガラス材の粘性を下げ、成形性や溶融性等を向上させる。これとは逆に、アルカリ成分であるＮａ2Ｏ及びＫ2Ｏに起因する影響について、例えば次の点がある。アルカリ成分はガラス材の熱膨張率を増加させる。熱膨張率が高くなる場合、成形時の熱衝撃でガラス材は割れやすくなると考えられる。また、ガラス材の高温における電気抵抗値が低下して溶融状態において電流が熱に変わりにくくなるため、電気溶融を行う際のガラス材の温度上昇が進みにくくなる。
【００３５】
アルカリ成分であるＮａ2Ｏ及びＫ2Ｏのモル％は、他の成分との均衡、並びに、アルカリ金属成分に起因するガラス材としての性能劣化を勘案して規定される。
【００３６】
ガラス材において、一般的にＭｇＯ、ＣａＯ、またはＺｎＯは、最終的にできあがるガラス材の化学的耐久性を向上させるとともに、ガラス材の溶解時に粘性を低下させ、成形温度帯を広げることができることが知られている。一方、２価の陽イオンはイオン交換を阻害する傾向にあるため、本発明では、イオン交換の促進を優先する観点から、ガラス材にＣａＯを含有させず、イオン交換を阻害する影響が最も少ないＭｇＯを含有する構成を採用している。
【００３７】
ＭｇＯは、無配合（０モル％）としてもガラス材は成立する。しかし、性能面から望ましくは１モル％以上の添加が必要とされる。ただし、ＭｇＯの配合割合が、１５モル％を超える場合、ガラス材の硬度低下（脆弱化）をもたらす。加えて、ガラス材の比重増加、失透温度の上昇も生じる。よって、上限は１５モル％以下、好ましくは１０モル％以下、さらには７モル％以下の配合割合に規定される。
【００３８】
上記成分以外にも、微量成分として、ＳｒＯ、ＢａＯ、ＴｉＯ2、ＺｒＯ2、Ｎｂ2Ｏ5、Ｐ2Ｏ5、Ｃｓ2Ｏ、Ｒｂ2Ｏ、ＴｅＯ2、ＢｅＯ、ＧｅＯ2、Ｂｉ2Ｏ3、Ｌａ2Ｏ3、Ｙ2Ｏ3、ＷＯ3、ＭｏＯ3、またはＦｅ2Ｏ3等も含めることができる。さらに、Ｆ、Ｃｌ、ＳＯ3、Ｓｂ2Ｏ3、ＳｎＯ2、あるいはＣｅ等を清澄剤として添加してもよい。
【００３９】
（イオン交換処理）
本発明では、ＳｉＯ2を３５〜６２モル％、Ａｌ2Ｏ3を６〜２０モル％、Ｂ2Ｏ3を７〜２０モル％、Ｎａ2Ｏを７〜２０モル％、Ｋ2Ｏを０〜１５モル％、ＭｇＯを０〜１５モル％、各々含有する該ガラス材を、２５０〜５５０℃でイオン交換処理して、抗菌性イオンを導入する。２５０〜５５０℃の高温でイオン交換処理を行うことにより、水溶液で行う低温でのイオン交換処理に比べて、より強固に抗菌性イオンをガラスに担持させることができる。抗菌性イオンは、Ａｇ＋、Ｃｕ２＋、Ｚｎ２＋の何れかとすることが好ましい。
【００４０】
水溶液で行う低温（１００℃以下）でのイオン交換を行ったものは、イオン溶出量のｐＨ依存性が高くなるが、本発明ではイオン交換処理の温度条件を２５０〜５５０℃の高温とすることにより、イオン溶出量が濃度勾配律速となり、ｐＨ依存性を低くすることができる。このため、イオン交換処理により抗菌性金属を導入された抗菌性ガラスを蒸留水の様にアルカリイオンの欠乏した環境中で使用した場合であっても、抗菌性イオンを放出することができる。
【００４１】
従来のガラス材には、化学的耐久性向上の観点からＣａＯを含有させることが通常であるのに対し、本発明では、イオン交換の促進を優先する観点から、ガラス材にＣａＯを含有させない構成を採用している。更に、本発明では、従来のガラス材に比べて、ＳｉＯ２の含有量を減らし、Ａｌ2Ｏ3およびＢ2Ｏ3の含有量を高めている。Ａｌは３価であるため、Ｓｉと同じく４配位となる場合、中心のＡｌは負の電荷を持っている。ここで、ＳｉＯ−とＡｌ−とを比較すると、Ａｌ−の方がカチオンとの相互作用が弱くなる。したがって、本発明のように、従来のガラス材に比べて、ＳｉＯ２の含有量を減らし、Ａｌ2Ｏ3の含有量を高めることにより、イオン交換時に、短時間で速やかに、イオンをガラス材の深くまで導入することができる。
【００４２】
後述の実施例に示すように、本発明では、ＣａＯを含有せず、Ａｌ2Ｏ3を多く含むガラス材に対し、イオン交換処理を行うことによって、抗菌性金属を導入する構成により、耐水性試験区分３後の抗菌活性値が２以上となるレベルまで、抗菌性金属を、速やかにガラス材の深くまで導入させることを可能としている。例えば、母材を電気炉により３９０℃に加熱し、４００℃のＡｇＮＯ3溶融液中に３０分間浸漬することにより、１５μｍ以上の深さをもつ銀イオン交換層を形成することができる。
【００４３】
具体的な、イオン交換処理方法は特に限定されないが、Ａｇ＋を導入する場合、例えば、硝酸銀の溶融塩に浸漬する、硝酸銀の水溶液を吹き付けて焼き付けを行う等の方法を採用することができる。
【００４４】
本発明に規定する成分系を満たすガラス組成物がイオン交換されてなる抗菌性ガラス材の用途は、特段限定されない。高い抗菌性と化学的耐久性、寿命を有することから、従来の抗菌剤が使用されていた用途はもちろん、従来剤が使用できないような過酷な使用環境が予想される箇所への使用にも好適である。
【００４５】
抗菌性ガラスの形態は、板、粒、粉、多面体成形体、多孔質体、など、任意の形、大きさを採用することができる。たとえば粉末、タブレット、ビーズ、壜や食器などの成形品、焼結体、フレーク、ガラス繊維などがある。
【００４６】
従来の抗菌剤が使用されていた用途としては、前記形態をそのまま、もしくは添加物、として使用する場合に大別できる。そのまま使用するとすればタッチパネル、皿などの日常品などへの使用が例として挙げられる。樹脂などの固形物への添加物として使用するとすれば、フィルム、シート、繊維、浴槽や便座などの成形品、まな板や保存容器などの食品関連成形品、などへの使用が例として挙げられる。塗料などの液体へ添加する場合、繊維製品や皮革製品に添着させることができる。その他従来の抗菌剤の使用されている例としては化粧品、動物用ケア商品、衣料品などが挙げられる。
【００４７】
本発明の特徴を生かし、従来の抗菌剤よりも効果を発揮する環境としては、高温多湿、流水中、温水中、などが例として挙げられる。そのような環境で使用される例としては洗濯槽や循環水などの水処理用途などが挙げられる。
【実施例】
【００４８】
［イオン交換処理の対象とする母材（ガラス、ゼオライト、リン酸ジルコニウム）］
表１ないし表８中に示す成分（ＳｉＯ2、Ａｌ2Ｏ３、Ｂ2Ｏ3、Ｎａ2Ｏ、Ｋ2Ｏ、ＭｇＯ、その他、ＣａＯ、ＺｎＯ）の組成（モル％）に従い、試作例１〜１２、２１〜４５、５１〜７７のガラス組成物を作成した。ガラス組成物の作成は、表中に記載の原料を各組成に従って秤量、調合後、電気炉により１３５０℃まで加熱して溶融した。その後水中に投入して破砕し粗原料とした。水砕により得た粗原料を白金製の小皿に移し、電気炉にて１３５０℃に加熱して溶融の後、取り出して徐冷した。徐冷後に生じたガラス材の表面を酸化セリウム研磨剤により研磨し、平滑な鏡面状となるガラス組成物を作成した。また、対照例として、表９中に示す成分の溶解性ガラス（比較組成１０３）、ソーダライムガラス（比較組成１０４）を作成した。ゼオライト（比較組成１０１）、リン酸ジルコニウム（比較組成１０２）、については市場で入手可能なイオン交換済みの材料で評価を行った。
【表１】
2014005194.tif 000003
【表２】
2014005194.tif 000004
【表３】
2014005194.tif 000005
【表４】
2014005194.tif 000006
【表５】
2014005194.tif 000007
【表６】
2014005194.tif 000008
【表７】
2014005194.tif 000009
【表８】
2014005194.tif 000010
【表９】
2014005194.tif 000011
【００４９】
表９中に示す成分のゼオライト（比較組成１０１）、リン酸ジルコニウム（比較組成１０２）、溶解性ガラス（比較組成１０３）、ソーダライムガラス（比較組成１０４）は、何れも、従来技術として公知の抗菌剤である。
【００５０】
従来知見として、ゼオライトに抗菌性イオンを担持させた抗菌剤は、抗菌性イオンの含有量が少なく、長時間抗菌性を維持することができず効果の持続性に劣るという欠点や、耐酸性・耐アルカリ性が低いという欠点が知られている。リン酸ジルコニウムに抗菌性イオンを担持させた抗菌剤は、抗菌性イオンが放出され難く、特にプラスチックに練り込んだ場合等に、抗菌効果が発揮されないという欠点が知られている。溶解性ガラスに抗菌性イオンを担持させた抗菌剤は、溶解性ガラス自体を溶解しながら抗菌性イオンを放出して抗菌効果を発揮するものであるため、耐水性に劣り、耐水性試験後には抗菌効果を維持しにくい等、効果の持続性の面で欠点がある。また、吸湿性があるという欠点、自由に成形ができないという欠点、ガラス自体に含まれるホウ酸やリン酸等が不可避的に放出されるため、これらの混入を嫌う系には使用できないという欠点も知られている。ソーダライムガラスでは、イオン交換時に抗菌イオンが速やかに進入できないという欠点が知られている。また、ソーダライムガラスは、化学的耐久性に乏しく、長時間抗菌性を維持することができず効果の持続性に劣るという欠点が知られている。
【００５１】
［イオン交換法による抗菌性金属の導入］
試作例１〜１２、２１〜４５、５１〜７７および比較組成１０１〜１０４の、各々で構成された各母材を電気炉により３９０℃に加熱し、４００℃のＡｇＮＯ3溶融液（溶融塩）中に３０分間浸漬した。溶融液から母材を引き上げ、空気中にて放冷した。室温まで冷却した後、水洗により塩を十分洗浄し、乾燥した。なお、母材への抗菌性金属の導入は、ＧＤ−ＯＥＳ  （Ｇｌｏｗ  Ｄｉｓｃｈａｒｇｅ−Ｏｐｔｉｃａｌ  Ｅｍｉｓｓｉｏｎ  Ｓｐｅｃｔｒｏｓｃｏｐｙ：マーカス型高周波グロー放電発光表面分析装置)を用いた母材表面の成分濃度測定により、確認することができる。図３、図４には、ＳｉＯ2を４８モル％と、Ａｌ2Ｏ3を１５モル％と、Ｂ2Ｏ3を１２モル％と、Ｎａ2Ｏを１３モル％と、Ｋ2Ｏを５モル％と、ＭｇＯを７モル％を含有するガラス材（上記試作例４のガラス組成物）に対し、イオン交換処理により抗菌性金属を導入する前後で、ＧＤ−ＯＥＳを用いて母材表面の成分濃度測定を行った結果を示している。図３、図４から、イオン交換処理によって、母材表面のＮａが、すべてＡｇと交換していることが確認できる。更に、このイオン交換処理後の母材の表面Ａｇイオン濃度を算出すると約４９ｗｔ%となっており、母材としてソーダライムガラス（比較組成１０４）を用いて同様のイオン交換処理を行った場合（表面Ａｇイオン濃度８ｗｔ％）と比較して、遥かに高濃度の抗菌性金属が、イオン交換処理後の母材表面に存在していることが確認された。このように、本発明では、イオン交換処理の母材として、従来のガラス材に比べてＳｉＯ２の含有量を減らし、Ａｌ2Ｏ3の含有量を高め、かつ、ＣａＯを含有しない特殊な構成のガラス材を用いることにより、母材表面に高濃度で抗菌性金属を保持可能とし、高い抗菌性能を実現している。
【００５２】
［物性の測定］
イオン交換処理後の各母材（試作例１〜１２、２１〜４５、５１〜７７および比較組成１０１〜１０４）について、抗菌試験および溶出試験の他、イオン交換深さ・密度・ビッカース硬度・溶融性の測定を行った。
【００５３】
本実施例における抗菌試験の条件は下記の通りである。
【００５４】
抗菌評価用サンプル条件
母材をふるいにより粒径が３２μｍ以下となるよう調製後、イオン交換したのち、ポリプロピレン樹脂に各０．１ｗｔ%添加して抗菌評価用のサンプルとした。
抗菌試験用耐水性前処理
ＳＩＡＡ(抗菌製品技術協議会)耐水性評価耐水区分３の条件を参照し、前記の試験サンプルを９０℃温水中１６時間浸漬させ、耐水性前処理とした。
抗菌性評価
ポリプロピレン樹脂練込み添加プレートに耐水性試験区分３前処理を施した後、抗菌試験：ＪＩＳ  Ｚ２８０１を参考に前記の試験サンプル上に菌液を滴下し、３５℃にて２４時間放置した後、前記の試験サンプル上の菌液を洗い流して培地に塗布し、３５℃にて放置後生菌数をカウントした。
【００５５】
本実施例における溶出試験の条件は下記の通りである。
【００５６】
溶出試験用耐水性前処理
母材をふるいにより粒径が３２μｍ以下となるよう調製後、ＳＩＡＡ(抗菌製品技術協議会)耐水性評価耐水区分３の条件を参照し、試験サンプルを９０℃温水中１６時間浸漬させ、耐水性前処理とした。
耐水性試験区分３後溶出量
耐水性前処理を施した前記の試験サンプルを試料濃度３．２ｍｇ/ｍＬにて超純水中で溶出させ室温・２４時間後の溶液を回収しＩＣＰ−ＯＥＳにて各成分濃度を測定した。
母材溶出量
母材をふるいにより粒径が３２μｍ以下となるよう調製後、試料濃度５ ｍｇ/ｍＬで超純水中で溶出させ室温・２４時間後の溶液を回収しＩＣＰ−ＯＥＳにて母材の骨格成分 (Ｓｉ、Ａｌ、Ｂ)濃度を測定した。
ｐＨ依存性溶出量
母材をふるいにより粒径が３２μｍ以下となるよう調製後、イオン交換したのち、試料濃度５ ｍｇ/ｍＬでｐＨ４，７，１０の条件下において溶出させ、室温・２４時間後の溶液を回収しＩＣＰ−ＯＥＳにて各成分濃度を測定した。
【００５７】
母材溶出量は、母材の骨格成分 (Ｓｉ、Ａｌ、Ｂ)の溶出量を測定するものであり、数値が高いほど母材の化学的耐久性が低いことを意味する。
【００５８】
耐水性試験区分３後抗菌活性値は、耐水処理を行った後の抗菌試験によって効果の持続性を評価するものであり、数値が高いほど抗菌性能が高いことを意味する。２．０未満では抗菌製品技術協議会及びＪＩＳ規格から、抗菌効果が不十分と見なされる。
【００５９】
耐水性試験区分３後溶出量は、耐水処理を行った後の抗菌性金属（本実施形態ではＡｇ）イオンの溶出量の測定によって抗菌効果を評価するものである。数値が高いほど過酷な条件を経ても抗菌効果を示すと期待できる。
【００６０】
ｐＨ依存性溶出量は、抗菌性金属(本実施形態ではＡｇ)を導入した抗菌剤を使用される環境 (ｐＨ)と抗菌性金属イオンの溶出量との関係を評価するものである。
【００６１】
イオン交換深さは、抗菌性金属(本実施形態ではＡｇ)を導入した抗菌剤の表面から、抗菌性金属イオンがどの程度深くまで導入されたかを評価するものであり、数値が高いほど深く導入できており、抗菌剤に導入された抗菌性金属の量が多いことを意味する。抗菌性金属の導入量と抗菌材の寿命は比例すると考えられる。イオン交換深さは、イオン交換後のガラス断面をＥＰＭＡ（ＥＰＭＡとはElectron Probe Micro Analyserの略。）を用いた線分析で測定することにより求めた。
【００６２】
密度は、抗菌性金属(本実施形態ではＡｇ)を導入する前の抗菌剤の密度を評価するものである。
【００６３】
ビッカース硬度は、抗菌性金属(本実施形態ではＡｇ)を導入する前の抗菌剤の表面硬度を評価するものである。
【００６４】
溶融性は、母材の作りやすさを評価するものである。
【００６５】
各評価項目（母材溶出量、耐水性試験区分３後抗菌活性値、耐水性試験区分３後溶出量、ｐＨ４溶出量、ｐＨ７溶出量、ｐＨ１０溶出量）について、図１に示す基準に基づいてａ〜ｄにランク分けした後、図２のフローチャートを使用し、良否評価（Ａ〜Ｄ）を行った結果を表１〜９の最下欄に示している。なお、表８に記載の実施例でデータが無いものは、ガラス自体の溶融性が悪くガラス化しなかったもの、あるいは、溶融性は良いものの配合割合が悪く失透（結晶化して透明性を失うこと）してしまったものである。
【００６６】
［表１〜９の考察］
（Ａ判定：試作例１〜１２）
試作例１〜１２は、Ａｌ２Ｏ３、Ｂ２Ｏ３、ＳｉＯ２とＮａ２Ｏ、Ｋ２Ｏ、ＭｇＯがバランスよく配合されており、高い化学的耐久性と高いイオン溶出性能を両立している。極端なｐＨや熱水などの環境にさらされても、一定以上の溶出を確保しつつ、母材は崩壊しない優れた抗菌性材料である。
（Ｂ判定：試作例２１〜４５）
試作例２９は、ＺｎＯを２モル％含有するものである。ＺｎＯやＣａＯは化学的耐久性を向上させることから、母材溶出を防ぐという観点からは組成中に含有させるメリットがある一方、ＺｎＯやＣａＯは、ガラス内のイオンの移動を妨げる性質があるため、イオンの溶出量を保つためには、多くのＺｎＯを母材に導入することは好ましくない。ＭｇＯは２価の金属酸化物の中で、イオンの移動を妨げる効果が最も少ないため、含有可能である。
試作例２５は、Ａｌ２Ｏ３を２０モル％含有するものである。Ａｌ２Ｏ３の含有量が増加しすぎると、Ａｌが４配位から６配位の構造を取り始める。それによりガラス構造が密になり、イオンが移動しにくくなるため、イオンが溶出しにくくなる。２０モル％を上回らないことが好ましい。
試作例２６は、Ｋ２Ｏを含有しないものである。Ｋ２Ｏはイオンの移動を早くする効果があるため、含有量が少なくなると、イオン溶出量が低下する。現実的には１モル％以上の含有が好ましい。
試作例２７は、Ｋ２Ｏを１０モル％含有するものである。Ｋ２Ｏはイオンの移動を早くする効果があるが、含有量が高くなり過ぎると、母材の化学的耐久性が低下するため、これ以上の含有は好ましくない。
試作例２２は、Ａｌ２Ｏ３を６モル％含有するものである。負に帯電したＡｌがイオンを移動しやすくしているため、含有量が低下しすぎるとイオンが溶出しにくくなる。このため、Ａｌ２Ｏ３の含有量は、６モル％を下回らないことが好ましい。
（Ｃ判定：試作例５１〜７７）
試作例５７では、Ｂ２Ｏ３の含有量が５モル％と低いため、化学的耐久性が不足し、母材溶出量が増加しており、抗菌効果の維持と、不要な成分の溶出の点から不適である。
試作例５８では、Ｂ２Ｏ３とＡｌ２Ｏ３の含有量がそれぞれ１．６モル％、１モル％と低いため、十分な化学的耐久性を維持できず、母材溶出量が多く、耐水性試験区分３後の溶出量も少なく、抗菌効果の維持が期待できない。
試作例６７では、ＳｉＯ２の含有量が少なくＢ２Ｏ３とＡｌ２Ｏ３の割合も適正でないため、骨格が弱くなり、化学的耐久性が低下し、母材の溶出量が多くなっている。
試作例６９では、Ｂ２Ｏ３の含有量が２５モル％と多すぎるため、ガラスの化学的耐久性が低下し、母材の溶出量が多く、耐水性試験区分３後の溶出量も少なく、抗菌効果の維持が期待できない。
（Ｄ判定：比較組成１０１〜１０４）
比較組成１０１は、１００℃以下でイオン交換を行ったものであるため、機能性イオンの保持力が弱く、温水で処理を行う耐水性試験後には機能性イオンが溶出しきっているため、抗菌効果が発揮されない。
比較組成１０２は、耐水性試験後も機能性イオンを溶出しているが、溶出の絶対量が少ないため、十分な抗菌効果を発揮できない。
比較組成１０３は、ガラス自体が溶解してしまうため、耐水性試験後には抗菌効果を発揮できない。
以上、ＡＢ判定の試作例は、本発明の範囲に含まれる実施例、ＣＤの試作例は、本発明の範囲に含まれない比較例である。
【００６７】
上記抗菌試験に加え、試作例３、４、７、比較組成１０４について、イオン交換処理の前後で防藻試験及びかび抵抗性試験を行った結果を表１０に示す。防藻試験及びかび抵抗性試験の条件は下記の通りである。なお、前記のように、試作例３、４、７は、何れも、比較組成１０４に比べて、高いイオン溶出性能を有するものである。
【００６８】
［防藻試験方法］
防藻試験はかび抵抗性試験方法：ＪＩＳ Ｚ２９１１を参考にサンプル上に藻の混合懸濁液を吹き付け、２８ ℃にて２８日間放置した後、サンプル表面の藻の発生状況を観察し、外観観察結果を４段階で評価した。外観試験結果は数値が低いほど防藻性能が高いことを意味し、同一の母材におけるイオン交換処理前後の「外観試験結果」の数値が、イオン交換処理後に明らかに低値となっていると防藻効果があると判断できる。表１０に示す「外観観察結果」の評価基準は、具体的に、以下の通りとした。
０：試験片の表面に藻の発生は認められない。
１：試験片の表面の藻の発生は全面積の１／３を超えない。
２：試験片の表面の藻の発生は全面積の１／３を超え、２／３を超えない。
３：試験片の表面の藻の発生は全面積の２／３を超える。
［かび抵抗性試験方法］
母材形状の違うサンプルをイオン交換してかび抵抗性試験を行った。かび抵抗性試験：ＪＩＳ Ｚ２９１１ 附属書Ａ (Ｂ法)を参考にサンプル上に菌液を滴下し、２９ ℃にて２８日間放置した後、サンプル上に発生したかびを観察し、菌糸の発育状態を６段階で評価した。菌糸の発育状態は数値が低いほど防カビ性能が高いことを意味する。同一の母材におけるイオン交換処理前後の「菌糸の発育状態」の数値が、イオン交換処理後に２以上低下していると防カビ効果があると判断でき、4以上低下しているとさらに高い防カビ効果があると判断できる。表１０に示す「菌糸の発育状態」の評価基準は、具体的に、以下の通りとした。
０：肉眼及び顕微鏡下でかびの発育は認められない
１：肉眼ではかびの発育が認められないが、顕微鏡下では明らかに確認できる
２：肉眼でかびの発育が認められ、発育部分の面積は試料の全面積の２５％未満
３：肉眼でかびの発育が認められ、発育部分の面積は試料の全面積の２５％以上〜５０％未満
４：菌糸はよく発育し、発育部分の面積は試料の全面積の５０％以上
５：菌糸の発育は激しく、試料全面を覆っている
【００６９】
【表１０】
2014005194.tif 000012
【００７０】
［表１０の考察］
試作例３、４、７は、何れも、比較組成１０４に比べて、高い防藻効果および防カビ性能を備えていることが確認された。
【図１】
2014005194.tif 000013
【図２】
2014005194.tif 000014
【図３】
2014005194.tif 000015
【図４】
2014005194.tif 000016